(57)【要約】熱可塑性ポリマー発泡体を製造するための発泡剤ブレンドは、ギ酸メチルを含む。発泡剤ブレンドは、更に少なくとも一種の共発泡剤を含んでよい。共発泡剤は、物理的共発泡剤（例えば、無機薬剤、炭化水素、ハロゲン化炭化水素、極性官能基を有する炭化水素、水、或いはこれらの任意の組み合わせ）か、又は化学的共発泡剤、或いはこれらの組み合わせのいずれかである。熱可塑性ポリマー発泡体は、アルケニル芳香族ポリマー発泡体、例えばポリスチレン発泡体であってよい。発泡剤ブレンドは、１００モル％のギ酸メチルであってよく、或いはギ酸メチルと１種以上の共発泡剤との任意の組み合わせを含んでいてもよい。ギ酸メチルをベースとする発泡剤ブレンドは、安定な発泡体を生成する。かかる発泡体の製造方法もまた提供される。【特許請求の範囲】
【請求項１】
熱可塑性アルケニル芳香族ポリマーを溶融し；
アルケニル芳香族ポリマー中に、ギ酸メチルを含む有効量の発泡剤ブレンドを溶解し；
押出物を形成し；
押出物を膨張させてアルケニル芳香族ポリマー発泡構造体を生成する；
工程を含む方法によって製造されるアルケニル芳香族ポリマー発泡構造体。
【請求項２】
発泡剤ブレンドが更に少なくとも一種の共発泡剤を含む請求項１に記載のアルケニル芳香族ポリマー発泡構造体。
【請求項３】
少なくとも一種の共発泡剤が、物理的共発泡剤、化学的共発泡剤、又はこれらの組み合わせである請求項２に記載のアルケニル芳香族ポリマー発泡構造体。
【請求項４】
少なくとも一種の共発泡剤が物理的共発泡剤である請求項３に記載のアルケニル芳香族ポリマー発泡構造体。
【請求項５】
物理的共発泡剤が、無機薬剤、炭化水素、ハロゲン化炭化水素、エーテル、エステル、アセタール、アルカノール、カーボネート、アミン、ケトン、及びこれらの任意の組み合わせからなる群から選択される請求項４に記載のアルケニル芳香族ポリマー発泡構造体。
【請求項６】
物理的共発泡剤が、二酸化炭素、水、空気、窒素、アルゴン、キセノン、六フッ化硫黄、亜酸化窒素、アンモニア、四フッ化ケイ素、三フッ化窒素、三フッ化ホウ素、三塩化ホウ素、及びこれらの任意の組み合わせからなる群から選択される無機薬剤である請求項５に記載のアルケニル芳香族ポリマー発泡構造体。
【請求項７】
無機薬剤が二酸化炭素である請求項６に記載のアルケニル芳香族ポリマー発泡構造体。
【請求項８】
無機薬剤が水である請求項６に記載のアルケニル芳香族ポリマー発泡構造体。
【請求項９】
物理的共発泡剤が、エタン、プロパン、ｎ−ブタン、イソブタン、イソペンタン、１，１−ジフルオロエタン（ＨＦＣ−１５２ａ）、１，１，１，２−テトラフルオロエタン（ＨＦＣ−１３４ａ）、１，１，１，３，３−ペンタフルオロプロパン（ＨＦＣ−２４５ｆａ）、ジメチルエーテル、及びこれらの任意の組み合わせからなる群から選択される請求項５に記載のアルケニル芳香族ポリマー発泡構造体。
【請求項１０】
少なくとも一種の共発泡剤が化学的共発泡剤である請求項３に記載のアルケニル芳香族ポリマー発泡構造体。
【請求項１１】
発泡剤ブレンドが約２０モル％〜約８０モル％のギ酸メチルを含む請求項１に記載のアルケニル芳香族ポリマー発泡構造体。
【請求項１２】
アルケニル芳香族ポリマー発泡体がポリスチレンを含む請求項１に記載のアルケニル芳香族ポリマー発泡構造体。
【請求項１３】
アルケニル芳香族ポリマー発泡体が約１〜１５ｌｂ／ｆｔ３（0.016〜0.240g/cm3）の密度を有する請求項１に記載のアルケニル芳香族ポリマー発泡構造体。
【請求項１４】
押出物が約１〜約１８wt%の発泡剤を含む請求項１に記載のアルケニル芳香族ポリマー発泡構造体。
【請求項１５】
アルケニル芳香族ポリマー発泡構造体が１インチあたり少なくとも２０セルを含む請求項１に記載のアルケニル芳香族ポリマー発泡構造体。
【請求項１６】
方法が、押出物形成工程の前に、成核剤を熱可塑性アルケニル芳香族ポリマーと混合する工程を更に含む請求項１に記載のアルケニル芳香族ポリマー発泡構造体。
【請求項１７】
アルケニル芳香族ポリマー発泡構造体が実質的に独立気泡構造体である請求項１に記載のアルケニル芳香族ポリマー発泡構造体。
【請求項１８】
アルケニル芳香族ポリマー発泡構造体が寸法的に安定である請求項１に記載のアルケニル芳香族ポリマー発泡構造体。
【請求項１９】
熱可塑性アルケニル芳香族ポリマーを溶融し；
アルケニル芳香族ポリマー中に、ギ酸メチルを含む有効量の発泡剤ブレンドを溶解し；
押出物を形成し；
押出物を膨張させてアルケニル芳香族ポリマー発泡構造体を生成する；
工程を含む、アルケニル芳香族ポリマー発泡構造体の製造方法。
【請求項２０】
発泡剤ブレンドが更に少なくとも一種の共発泡剤を含む請求項１９に記載の方法。
【請求項２１】
少なくとも一種の共発泡剤が、物理的共発泡剤、化学的共発泡剤、又はこれらの組み合わせである請求項２０に記載の方法。
【請求項２２】
少なくとも一種の共発泡剤が物理的共発泡剤である請求項２１に記載の方法。
【請求項２３】
物理的共発泡剤が、無機薬剤、炭化水素、ハロゲン化炭化水素、エーテル、エステル、アセタール、アルカノール、カーボネート、アミン、ケトン、及びこれらの任意の組み合わせからなる群から選択される請求項２２に記載の方法。
【請求項２４】
物理的共発泡剤が、二酸化炭素、水、空気、窒素、アルゴン、キセノン、六フッ化硫黄、亜酸化窒素、アンモニア、四フッ化ケイ素、三フッ化窒素、三フッ化ホウ素、三塩化ホウ素、及びこれらの任意の組み合わせからなる群から選択される無機薬剤である請求項２３に記載の方法。
【請求項２５】
無機薬剤が二酸化炭素である請求項２４に記載の方法。
【請求項２６】
無機薬剤が水である請求項２４に記載の方法。
【請求項２７】
物理的共発泡剤が、エタン、プロパン、ｎ−ブタン、イソブタン、イソペンタン、１，１−ジフルオロエタン（ＨＦＣ−１５２ａ）、１，１，１，２−テトラフルオロエタン（ＨＦＣ−１３４ａ）、１，１，１，３，３−ペンタフルオロプロパン（ＨＦＣ−２４５ｆａ）、ジメチルエーテル、及びこれらの任意の組み合わせからなる群から選択される請求項２３に記載の方法。
【請求項２８】
少なくとも一種の共発泡剤が化学的共発泡剤である請求項２１に記載の方法。
【請求項２９】
発泡剤ブレンドが約２０モル％〜約８０モル％のギ酸メチルを含む請求項１９に記載の方法。
【請求項３０】
アルケニル芳香族ポリマー発泡体がポリスチレンを含む請求項１９に記載の方法。
【請求項３１】
アルケニル芳香族ポリマー発泡体が約１〜１５ｌｂ／ｆｔ３（0.016〜0.240g/cm3）の密度を有する請求項１９に記載の方法。
【請求項３２】
押出物が約１〜約１８wt%の発泡剤を含む請求項１９に記載の方法。
【請求項３３】
アルケニル芳香族ポリマー発泡構造体が１インチあたり少なくとも２０セルを含む請求項１９に記載の方法。
【請求項３４】
押出物形成工程の前に、成核剤を熱可塑性アルケニル芳香族ポリマーと混合する工程を更に含む請求項１９に記載の方法。
【請求項３５】
アルケニル芳香族ポリマー発泡構造体が実質的に独立気泡構造体である請求項１９に記載の方法。
【請求項３６】
アルケニル芳香族ポリマー発泡構造体が寸法的に安定である請求項１９に記載の方法。
【発明の詳細な説明】
【技術分野】
【０００１】
本発明は、概して、発泡剤ブレンド又は混合物を用いた発泡体及びその製造方法に関する。より詳しくは、本発明は、安定な発泡体を生成するギ酸メチルをベースとする発泡剤ブレンドを用いた熱可塑性ポリマー発泡体及びその製造方法に関する。
【背景技術】
【０００２】
ポリマー発泡体は、通常、加圧下で発泡剤を溶融樹脂と共に用い、十分に混合した後、適当なダイを通して配合物をより低い圧力雰囲気中に押出すことによって製造される。
過去においては、発泡体を製造するために広く用いられる物理的発泡剤は、クロロフルオロカーボン及びヒドロクロロフルオロカーボンであった。しかしながら、このような発泡剤を使用することは、それらの高いオゾン層破壊係数（ＯＤＰ）のために禁止される可能性が高い。これらの発泡剤の幾つかは、ゼロのＯＤＰを有するヒドロフルオロカーボン（ＨＦＣ）に置き換えることができる。しかしながら、ＨＦＣは、高い地球温暖化係数（ＧＷＰ）が付きものである。
【発明の開示】
【発明が解決しようとする課題】
【０００３】
現在、アルケニル芳香族ポリマー（例えばポリスチレン）又はポリオレフィンポリマー（例えばポリエチレン）発泡体のような熱可塑性ポリマー発泡体を製造するためにより通常的に用いられる物理的発泡剤は、ブタン及びイソペンタンである。しかしながら、３個以上の炭素原子を有する炭化水素は、スモッグの形成を導く揮発性有機化合物（ＶＯＣ）と考えられている。更に、発泡剤組成物において現在用いられている幾つかの化合物は、有害大気汚染物質（ＨＡＰ）である。ポリマー発泡体を製造するためにＶＯＣ及び／又はＨＡＰを使用することは、環境的に好ましくなく、製造プロセスに多くの制限を与え、而して製造プロセスを複雑化し、製造コストを大きく増大させる。エタンは、その極めて低い光化学反応性のために非ＶＯＣとして分類される。ギ酸メチルの光化学反応性は、エタンのそれよりも更に低く、したがってスモッグを形成する傾向は極めて低いと考えることができる。更に、ギ酸メチルは非ＨＡＰとして分類され、ゼロのＯＤＰ及び殆どゼロのＧＷＰを有する。而して、現在用いられている幾つかの発泡剤とギ酸メチルとのブレンドは、現在用いられている発泡剤に関連する有害な環境影響（ＯＤＰ、ＧＷＰ、ＨＡＰ、ＶＯＣ）を弱める補助になる可能性がある。米国特許６，７５３，３５７には、安定で剛性のイソシアネート／ポリオールをベースとするポリウレタン発泡体を製造するためにギ酸メチルを使用することが記載されている。かかる発泡体は、架橋及び硬化プロセスを経て製造される熱硬化性発泡体であり、発泡剤の性質によって最終発泡体生成物に付与される寸法安定性又は不安定性は、溶融処理された熱可塑性ポリマー発泡体の場合とは全く異なる。従って、外観、機械的又は圧縮強度及び断熱値に関する製品品質を損なうことなく、安定な熱可塑性発泡体を製造するための、且つコスト的に有効で用途の広い製造プロセスを可能にする、単独又は発泡剤ブレンドの一成分としてギ酸メチルを用いる発泡剤に対する必要性が存在する。
【課題を解決するための手段】
【０００４】
本発明の一態様によれば、熱可塑性ポリマー発泡体を製造するための好ましい発泡剤ブレンドは、ギ酸メチルを含む。発泡剤ブレンドは、更に、少なくとも一種の共発泡剤を含んでいてもよい。共発泡剤は、物理的共発泡剤（例えば、無機薬剤、炭化水素、ハロゲン化炭化水素、エーテル、エステル、アセタール、アルカノール、カーボネート、アミン、ケトン、水、或いはこれらの任意の組み合わせ）、化学的共発泡剤、或いはこれらの組み合わせのいずれかである。好ましい態様においては、熱可塑性ポリマー発泡体は、アルケニル芳香族ポリマー発泡体である。より好ましい態様においては、アルケニル芳香族ポリマー発泡体は、ポリスチレン発泡体である。好ましい態様の発泡剤ブレンドは、１００モル％のギ酸メチルであるか、或いはギ酸メチルと一種以上の共発泡剤との任意の組み合わせを含んでいてもよい。
【０００５】
他の態様によれば、熱可塑性ポリマー発泡構造体は、熱可塑性ポリマーを溶融する工程を含む方法によって製造される。有効量の発泡剤ブレンドをポリマー溶融物中に溶解する。発泡剤ブレンドは、ギ酸メチル、及び場合によっては少なくとも一種の共発泡剤を含む。共発泡剤は、物理的共発泡剤（例えば、無機薬剤、炭化水素、ハロゲン化炭化水素、エーテル、エステル、アセタール、アルカノール、カーボネート、アミン、ケトン、水、或いはこれらの任意の組み合わせ）、化学的共発泡剤、或いはこれらの組み合わせのいずれかである。押出物を形成し、これを膨張させてポリマー発泡構造体を生成する。例えば、且つ本発明の好ましい態様によれば、押出物をまず膨張領域に移し、膨張領域内で膨張させる。
【０００６】
本発明方法によれば、熱可塑性ポリマー発泡構造体は、熱可塑性ポリマーを溶融することによって製造される。有効量の発泡剤ブレンドを、アルケニル芳香族ポリマー溶融物中に溶解する。発泡剤ブレンドは、ギ酸メチル、及び場合によっては少なくとも一種の共発泡剤を含む。共発泡剤は、物理的共発泡剤（例えば、無機薬剤、炭化水素、ハロゲン化炭化水素、エーテル、エステル、アセタール、アルカノール、カーボネート、アミン、ケトン、水、或いはこれらの任意の組み合わせ）、又は化学的共発泡剤、或いはこれらの組み合わせのいずれかである。押出物を形成し、これを膨張させてポリマー発泡構造体を生成する。例えば、及び本発明の好ましい態様によれば、押出物をまず膨張領域に移し、膨張領域内で膨張させる。
【０００７】
本発明方法によって得られるポリマー発泡構造体は、好ましくは実質的に独立気泡及び／又は寸法的に安定な構造体である。好ましい態様においては、アルケニル芳香族発泡構造体はポリスチレンポリマーを含む。
【実施形態】
【０００８】
本発明の特定の態様を、一例として図面に示し、以下に詳細に説明するが、本発明は種々の修正及び代替形態を受け入れることができる。しかしながら、本発明は開示された特定の形態に限定されるものではなく、反対に、特許請求の範囲によって規定される発明の精神及び範囲内に含まれる全ての修正、均等物及び代替物を包含することを意図するものである。
【０００９】
発泡剤の有効性は、ポリマー溶融物中のその溶解性、並びに、ポリマー−発泡剤溶液が、押出機に取り付けられたダイから排出される（押出物を与える）際のように熱力学的に不安定な状態にかけられる際にポリマー−発泡剤溶液を膨張させる能力に依存する。押出物の膨張は、熱可塑性ポリマーのガラス転移温度Ｔｇと、発泡剤の沸点Ｔｂとの間の差に依存する。概して、ポリマー溶融物中の発泡剤の溶解性は、ＴｇとＴｂとの間の差（Ｔｇ−Ｔｂ）に依存し、この差が小さいほど溶解性が大きい。揮発性はＴｂと反比例関係にあるので、同等の温度及び圧力の条件下では、揮発性がより高い発泡剤は、揮発性がより低い発泡剤と比較してより低い溶解性を有するとも暗示される。したがって、揮発性がより低い発泡剤を揮発性がより高い発泡剤とブレンドすることによって、最適化された溶解性及び膨張特性を有する発泡性配合物を開発することができることが示唆される。
【００１０】
本発明の発泡体及び方法は、発泡剤ブレンド又は混合物を用いて、安定な熱可塑性ポリマー発泡体を達成する。本発明において用いられる好ましい発泡剤ブレンドは、ギ酸メチルをベースとするものである。ギ酸メチルは、ＨＡＰとして分類されておらず、そのごく低い光化学反応性及び而してごく低いスモッグ形成に対する寄与性のために、米国環境保護局による規則案（Ｆｅｄｅｒａｌ  Ｒｅｇｉｓｔｅｒ，  Ｖｏｌｕｍｅ  ６８，  Ｎｏ．１７０，  ２００３年９月３日）で非ＶＯＣとして分類されている。具体的には、製造プロセス及びそれから得られる発泡体からＨＡＰを排除し、スモッグを形成する傾向を最小にすることは、より安全で環境に優しいのみならず、よりコスト的に有効で多用途のプロセス及び製品を可能にし、而して現在用いられている発泡剤組成物及びプロセスの多くの欠点を避けることになる。
【００１１】
本発明にしたがって発泡させることのできる樹脂としては、アルケニル芳香族ポリマー、ポリオレフィン、ポリカーボネート、ポリアクリレートなどのような溶融加工可能な熱可塑性ポリマーが挙げられる。「熱可塑性ポリマー」という用語は、アモルファスポリマーと半結晶質ポリマーの両方を含む。アモルファス熱可塑性ポリマーの例としては、ポリスチレン、ポリカーボネート、ポリ（メチルメタクリレート）、及びポリ（フェニレンオキシド）が挙げられるが、これらに限定されない。半結晶質熱可塑性ポリマーの例としては、ポリエチレン、ポリプロピレン、シンジオタクチックポリスチレン、ポリ（エチレンテレフタレート）が挙げられるが、これらに限定されない。
【００１２】
本発明の好ましい態様は、アルケニル芳香族ポリマーに関する。本明細書で用いる「アルケニル芳香族ポリマー」という用語は、スチレン又はスチレン類縁体、例えば、α−メチルスチレン、ｏ−、ｍ−及びｐ−メチルスチレン、α−エチルスチレン、ｏ−、ｍ−、ｐ−エチルスチレン、２，４−ジメチルスチレン、α−ビニルキシレン、ビニルトルエンなどのような、線状構造中に二重結合だけを有するオレフィン基に結合したアリール基を有する芳香族炭化水素分子のポリマーを含む。アルケニル芳香族ポリマーとしては、また、スチレン又はスチレン類縁体のホモポリマー（通常、ポリスチレンと称される）、スチレンのコポリマー、及びラバー強化ポリスチレン（通常、高衝撃ポリスチレン、ＨＩＰＳと称される）も挙げられる。スチレンコポリマーに関しては、コモノマーは、一般に、共役１，３−ジエン、例えばブタジエン、イソプレン等、α，β−不飽和モノカルボン酸及びその誘導体、例えばアクリル酸、メチルアクリレート、エチルアクリレート、ブチルアクリレート、２−エチルヘキシルアクリレート、及びメタクリル酸の対応するエステル、アクリルアミド、メタクリルアミド、アクリロニトリル、メタクリロニトリル等のような任意の他のエチレン性不飽和材料であってよい。所望の場合には、スチレンポリマーと他のポリマーとのブレンド、例えばスチレンポリマーとポリフェニレンオキシドとのブレンドを用いることができる。好ましくは、コポリマーは、主要割合のスチレン、例えば約５０wt%を超えるスチレン、より好ましくは７５％を超えるスチレンを含む。
【００１３】
発泡剤ブレンドは、約１％〜約１００％のギ酸メチルを含む。一態様においては、発泡剤ブレンドは１００％のギ酸メチルを含む。しかしながら、他の態様においては、発泡剤ブレンドは、１００％未満のギ酸メチルを含み、少なくとも一種の共発泡剤を更に含む。１種を超える共発泡剤を発泡剤ブレンドにおいて用いることができると考えられる。かかる共発泡剤は、物理的共発泡剤、化学的共発泡剤、或いはこれらの組み合わせであってよい。
【００１４】
共発泡剤は、一般に、純粋なギ酸メチル発泡剤と比較して高速膨張性である。共発泡剤は、有機化合物であっても又は無機化合物であってもよい。物理的共発泡剤の幾つかの非限定的な例としては、無機薬剤、有機薬剤（例えば、炭化水素、ハロゲン化炭化水素、エーテル、エステル、アセタール、アルカノール、カーボネート、アミン及びケトン）、或いはこれらの任意の組み合わせが挙げられるが、これらに限定されない。
【００１５】
幾つかの好適な無機物理的発泡剤としては、二酸化炭素、水、空気、窒素、アルゴン、キセノン、六フッ化硫黄、亜酸化窒素、アンモニア、四フッ化ケイ素、三フッ化窒素、三フッ化ホウ素、及び三塩化ホウ素、或いはこれらの任意の組み合わせが挙げられるが、これらに限定されない。現在好ましい一態様においては、無機薬剤は、二酸化炭素、窒素、アルゴン、空気などのような無機ガスである。現在好ましい無機ガスは二酸化炭素である。他の現在好ましい態様においては、無機薬剤は水である。
【００１６】
本発明において用いることのできる有機物理的共発泡剤の幾つかの例としては、炭化水素、ハロゲン化炭化水素、エーテル、エステル、アセタール、カーボネート、アルカノール、アミン及びケトンのような極性基を有する流体、並びにこれらの組み合わせが挙げられるが、これらに限定されない。炭化水素の例としては、メタン、エタン、プロパン、シクロプロパン、ｎ−又はイソブタン、シクロブタン、ネオペンタン及びイソペンタン、或いはこれらの任意の組み合わせが挙げられるが、これらに限定されない。ハロゲン化炭化水素としては、フッ化メチル、ジフルオロメタン（ＨＦＣ−３２）、トリフルオロメタン（ＨＦＣ−２３）、ペルフルオロメタン、クロロジフルオロメタン（ＨＣＦＣ−２２）、塩化メチレン、塩化エチル、フッ化エチル、１，２−ジフルオロエタン（ＨＦＣ−１５２）、１，１−ジフルオロエタン（ＨＦＣ−１５２ａ）、１，１，１−トリフルオロエタン（ＨＦＣ−１４３ａ）、１，１，２，２−テトラフルオロエタン（ＨＦＣ−１３４）、１，１，１，２−テトラフルオロエタン（ＨＦＣ−１３４ａ）、ペンタフルオロエタン（ＨＦＣ−１２５）、ペルフルオロエタン、１，１−ジクロロ−１−フルオロエタン（ＨＣＦＣ−１４１ｂ）、１−クロロ−１，１−ジフルオロエタン（ＨＣＦＣ−１４２ｂ）、１，１−ジクロロ−２，２，２−トリフルオロエタン（ＨＣＦＣ−１２３）、及び１−クロロ−１，２，２，２−テトラフルオロエタン（ＨＣＦＣ−１２４）、ジフルオロプロパン、１，１，１−トリフルオロプロパン、１，１，１，３，３−ペンタフルオロプロパン（ＨＦＣ−２４５ｆａ）、１，１，１，２，３，３−ヘキサフルオロプロパン（ＨＦＣ−２３６ｅａ）、１，１，１，２，３，３，３−ヘプタフルオロプロパン（ＨＦＣ−２２７ｅａ）、ペルフルオロプロパン、２，２，４，４，４−ペンタフルオロブタン（ＨＦＣ−３６５ｍｆｃ）、ペルフルオロブタン、ペルフルオロシクロブタン、及びフッ化ビニル、或いはこれらの任意の組み合わせが挙げられるが、これらに限定されない。極性基を有する流体としては、ジメチルエーテル、ビニルメチルエーテル、メチルエチルエーテル、ジメチルフルオロエーテル、ジエチルフルオロエーテル、及びペルフルオロテトラヒドロフランのようなエーテル；ジメチルアミン、トリメチルアミン及びエチルアミンのようなアミン；アセトン及びペルフルオロアセトンのようなケトン；ギ酸エチル及び酢酸メチルのようなエステル；メチラールのようなアセタール；炭酸ジメチルのようなカーボネート；エタノールのようなアルカノール；或いはこれらの任意の組み合わせが挙げられるが、これらに限定されない。
【００１７】
ギ酸メチルの沸点は３２℃である。アルケニル芳香族ポリマーに適用される本発明の他の好ましい態様においては、ギ酸メチルを、３２℃よりも低い沸点を有する１種以上の物理的共発泡剤と混合する。
【００１８】
化学的共発泡剤は、化学反応、例えば分解を受けて、ＣＯ２又はＮ２のような無機ガスを生成する化合物である。好適な化学的共発泡剤の非限定的な例としては、アゾジカルボンアミド、アゾジイソブチロニトリル、ベンゼンスルホンヒドラジド、４，４−オキシベンゼンスルホニルセミカルバジド、ｐ−トルエンスルホニルセミカルバジド、バリウムアゾジカルボキシレート、Ｎ，Ｎ’−ジメチル−Ｎ，Ｎ’−ジニトロソテレフタルアミド、トリヒドラジノトリアジン、及び他のアゾ、Ｎ−ニトロソ、カーボネート、及びスルホニルヒドラジドが挙げられる。また、加熱されるとガスに分解する種々の酸／重炭酸塩混合物がある。例えば、ＨＹＤＲＯＣＥＲＯＬ（登録商標）の名称で販売されているクエン酸と重炭酸ナトリウムとの混合物を、化学的共発泡剤として用いることができる。
【００１９】
用いる発泡剤ブレンドの全量は、混合における押出プロセス条件、用いる発泡剤ブレンド、押出物の組成、並びに、発泡物品の所望の密度、及び断熱値、重量／強度比、圧縮強度等の関連する特性のような条件に依存する。ここで、押出物は、発泡剤ブレンド、ポリマー樹脂、及び任意の添加剤を含むものとして定義される。約１〜約１５ｌｂ／ｆｔ３（０．０１６〜０．２４０ｇ／ｃｍ３）の密度を有する発泡体のためには、押出物は、通常、約１８〜約１wt%の発泡剤を含む。
【００２０】
本発明において用いる発泡剤ブレンドは、１００％のギ酸メチルを含むか、或いは約９９モル％未満のギ酸メチルを含むことができる。発泡剤ブレンドは、概して、約５モル％〜約７５又は８０モル％のギ酸メチルを含む。より典型的には、発泡剤ブレンドは、約２０又は２５モル％〜約６０モル％のギ酸メチルを含む。より好ましくは、発泡剤ブレンドは、好ましくは約２０又は２５モル％〜約５０モル％のギ酸メチルを含む。
【００２１】
使用する場合には、発泡剤ブレンドは、概して、少なくとも約２０又は２５モル％の共発泡剤を含む。より典型的には、発泡剤ブレンドは、約８０又は７５モル％〜約４０モル％の共発泡剤を含む。より好ましくは、発泡剤ブレンドは、好ましくは、約８０又は７５モル％〜約５０モル％の共発泡剤を含む。
【００２２】
セル形成及びモルホロジーを調整する能力のような有利性を得るために、成核剤又はかかる薬剤の組み合わせを本発明において用いることができる。成核剤或いはセルサイズ制御剤は、任意の従来の又は有用な成核剤であってよい。用いる成核剤の量は、所望のセルサイズ、選択された発泡剤ブレンド、及び所望の発泡体密度に依存する。成核剤は、概して、ポリマー樹脂組成物の約０．０２〜約２．０wt%の量で加える。
【００２３】
幾つかの意図される成核剤としては、クレー、タルク、シリカ、及び珪藻土のような無機材料（小さな粒子状形態）が挙げられる。例えば、タルクをポリマー組成物の約０．２５〜約１．０wt%の量で用いることができる。成核剤の他の例としては、押出機内の加熱温度で分解又は反応して、二酸化炭素及び／又は窒素のようなガスを生成する有機成核剤が挙げられる。一つの例は、ポリカルボン酸のアルカリ金属塩と炭酸塩又は重炭酸塩との組み合わせである。ポリカルボン酸のアルカリ金属塩の幾つかの例としては、２，３−ジヒドロキシ−ブタン二酸のモノナトリウム塩（通常、酒石酸水素ナトリウムと称される）、ブタン二酸のモノカリウム塩（通常、コハク酸水素カリウムと称される）、２−ヒドロキシ−１，２，３−プロパントリカルボン酸のトリナトリウム及びトリカリウム塩（通常、それぞれクエン酸ナトリウム及びカリウムと称される）、及びエタン二酸のジナトリウム塩（通常、シュウ酸ナトリウムと称される）、或いは２−ヒドロキシ−１，２，３−プロパントリカルボン酸のようなポリカルボン酸が挙げられるが、これらに限定されない。炭酸塩又は重炭酸塩の幾つかの例としては、炭酸ナトリウム、重炭酸ナトリウム、炭酸カリウム、重炭酸カリウム、及び炭酸カルシウムが挙げられるが、これらに限定されない。
【００２４】
本発明において、異なる成核剤の混合物を加えることができると考えられる。幾つかのより望ましい成核剤としては、タルク、結晶質シリカ、及びクエン酸と重炭酸ナトリウムとの化学量論量混合物（化学量論量混合物はキャリアが好適なポリマーで１〜１００％の濃度を有する）が挙げられる。タルクは、キャリア中で加えても、或いは粉末形態で加えてもよい。
【００２５】
所望の場合には、発泡体の製造において、充填剤、着色剤、光及び熱安定剤、酸化防止剤、酸スキャベンジャー、安定性制御剤、難燃剤、加工助剤、押出助剤、及び発泡性添加剤を用いることができる。
【００２６】
当該技術において公知の種々の好適な任意の押出システム及び方法を、本発明にしたがって用いることができる。好適なシステム及び方法の一例としては、例えば、それぞれの押出機が単軸スクリューを有する従来の二押出機タンデムシステムが挙げられる。また、第１押出機が二軸スクリューで第２押出機が単軸スクリューである二押出機タンデムシステムを、本発明の発泡体物品を押し出すために用いることができる。適当な冷却装置を有する単一の押出機を本発明において用いることもできる。
【００２７】
本発明の一方法によれば、熱可塑性ポリマーのペレット（例えばポリスチレン）を、タルクのような成核剤と混合する。これらの材料を、押出機のホッパー中に連続的に供給する。供給混合物が押出機のバレル内をスクリューによって前方に搬送され、混合物が混合され、圧縮され、加熱され、溶融形態に転化される。溶融形態への転化は、発泡剤が加えられる注入領域に到達する前に起こる。本発明の発泡剤ブレンドは、ポリマーが溶融状態である位置（即ち供給領域を過ぎた位置）でポリマー組成物中に注入することができる。発泡剤ブレンドが１を超える成分（即ち、ギ酸メチル及び１以上の共発泡剤）を含む場合には、それぞれの成分を別々に、逐次的に或いは同時に且つ任意の順番で、ポリマー混合物中に注入することができる。また、発泡剤ブレンドの成分を予め混合し、混合物をポリマー組成物中に注入することができる。
【００２８】
発泡剤ブレンドを注入した後、樹脂及び発泡剤ブレンドの均一な溶液が保持される圧力で混合物を連続的に混合する。次に、溶融した混合物を、冷却領域に搬送し、ここで更なる混合を行う。冷却後、混合物を、混合物の発泡を阻止又は抑制する温度及び圧力に保持された保持領域中に押し出す。保持領域は、（ａ）混合物が発泡する大気圧のようなより低い圧力の領域中へのオリフィス開口を有する出口ダイ；（ｂ）保持領域内の発泡性混合物を撹乱することなくオリフィスを閉止する手段；及び（ｃ）発泡性混合物を保持領域から排出することのできる開放手段；を有する。保持領域の例が米国特許４，３２３，５２８に記載されている。保持領域を用いるか否かに拘わらず、次に、混合物を、ダイを通して大気圧のようなより低い圧力領域中に押し出す。
【００２９】
ポリスチレンのようなアルケニル芳香族ポリマーに適用される一態様によれば、図１に示される二押出機タンデムシステム１０を、本発明の発泡体物品（例えばシート）を押し出すために用いることができる。ポリマー樹脂ペレットを、所望の場合には１種以上の添加剤（例えば、成核剤及び／又は安定性制御剤）と混合して供給混合物を形成し、これを第１押出機１３のホッパー１１中に連続的に供給する。螺旋スクリューによって供給混合物が押出機のバレル内を前方に搬送され、供給混合物が、発泡剤注入領域に到達する前に、混合され、圧縮され、加熱され、溶融される。発泡剤ブレンド（ギ酸メチルを含み、場合によって少なくとも一種の共発泡剤を含む）がポイント１５において添加される。しかして、本発明の発泡剤ブレンドは、ポリマーが溶融する供給領域を過ぎた時点でポリマー／添加剤混合物（供給混合物）中に注入される。所望の場合には、発泡剤ブレンドは、第２押出機中を含む他の位置で注入することができる。
【００３０】
発泡剤ブレンドの注入に続いて、混合物を、第１押出機１３中で連続的に混合する。例示する態様の第１押出機１３中の出口圧力は、概して、約２０００〜約４０００ｐｓｉ（１３．８ＭＰａ〜２７．６ＭＰａ）の範囲である。例示する態様の第１押出機１３の温度は、概して、約４００〜約４７５°Ｆ（２０４〜２４６℃）の範囲である。次に、混合物を、発泡剤ブレンドが溶液で保持されるのに十分に高い圧力で、中空のアダプターセクション１７を通して、冷却された第２のタンデム押出機１９中に通過させる。溶融した混合物が、低い剪断下で冷却された第２押出機の長さに沿って通過し、ここで冷却及び更なる混合が起こる。例示する態様の第２押出機１９の出口圧力は、概して、約１０００〜約２５００ｐｓｉ（６．９ＭＰａ〜１７．２ＭＰａ）の範囲である。例示する態様の第２押出機１９からの押出物の温度は、概して、約２５０〜約３２０°Ｆ（１２１〜１６０℃）の範囲である。概して、第１押出機の温度は、ポリマー及び全ての添加剤を溶融し、有効な混合を進めるのに十分でなければならない。第２押出機における温度及び圧力は、ポリマー及び発泡剤ブレンドを均一な溶液として保持するのに十分でなければならない。温度、圧力、及び記載した他の条件は、本方法において用いる熱可塑性ポリマーの特性に依存して変動する可能性があると理解すべきである。用いられる特定の条件は当業者に明白である。
【００３１】
次に、混合物を、細長いバブル又はチューブ２３の形態の環状ダイ２１を通して絞り出す。図１の発泡性ポリマーは、膨張し、冷却・サイジングドラム２５の円筒状の表面上を引っ張られ、スリットを通して引っ張られてシート素材２７を形成する。シート素材２７は、１以上の巻き取りリール２９に巻き取られる。また、発泡性混合物を、平ダイのような異なる構造のダイを通して絞り出して、板材又は厚板材の形態に膨張させることができるようにする。
【００３２】
製造した物品がシートである場合には、シートの厚さは約０．５インチ（１．２７ｃｍ）以下であってよい。製造した物品が厚板材である場合には、厚さは、概して０．５インチ（１．２７ｃｍ）よりも大きい。押出チューブから製造した物品は、概して、厚さが約０．０２０〜約０．２５インチ（０．０５１〜０．６４５ｃｍ）である。
【００３３】
用いる材料及び方法に依存して、得られる発泡物品は、概して、約１〜約１５ｌｂ／ｆｔ３（０．０１６〜０．２４０ｇ／ｃｍ３）、より典型的には約２．０〜約９．０ｌｂ／ｆｔ３（０．０３２〜０．１４４ｇ／ｃｍ３）の密度を有する。更に、且つ本発明の一つの好ましい態様によれば、得られる発泡物品は、実質的に独立気泡構造を有し、約８５％を超える独立気泡、より典型的には約９５％を超える独立気泡を有する発泡体としてここで定義される。また、且つ本発明の他の態様によれば、得られる発泡物品は、１５％以上の開放気泡、例えば２０％、２５％、３０％或いはこれ以上の開放気泡を有して形成することができる。更に、得られる発泡構造体は、１インチあたり少なくとも約２０セル（１ｃｍあたり８セル）、例えば１インチあたり少なくとも２５、３０、３５、４０、４５又は５０セル（１ｃｍあたり約１０、１２、１４、１６、１８又は２０セル）を含むように制御することができる。
【００３４】
本発明の発泡体は、断熱材のために、或いは建材として、種々の容器及び包装システムにおいて、或いは保護若しくは柔軟包装材として用いることができる。一般的に言えば、発泡体シートは柔軟並びに剛性の包装において使用され、発泡体厚板材は保護包装において使用される。発泡体シート及び厚板材に加えて、本発明は、棒材、管材又は成形部材のような他の形状の形態をとることができる。
【００３５】
本発明の発泡体に関する他の用途、並びにその製造のための好適なプロセス、装置、機器、器具及びシステムは、米国特許及び公開公報６，１３６，８７５、６，６９６，５０４、２００４／０１３２８４４及び２００４／０００６１４９に記載されている（これらのそれぞれの内容は参照として本明細書に包含する）。
【００３６】
本発明の得られる発泡体は、望ましくは「寸法的に安定」である。ここで規定する「寸法的に安定」とは、３〜７日経時変化させた後に、発泡体の密度又はゲージが、発泡体の密度又はゲージから約１５％を超えて、好ましくは１０％を超えて、より好ましくは５％を超えて変化しないことである。
【実施例】
【００３７】
種々の発泡剤を試験して、下表１に示す結果を得た。具体的には、幾つかのアルケニル芳香族ポリマー発泡体を、本明細書に一般的に記載した押出法にしたがって、比較例の発泡剤及び本発明の発泡剤ブレンドから製造した。表１に報告する種々の実施例においては、機械設備は同一であり、全く同じ方法で操作し、唯一の変更点は発泡剤ブレンドであったことに注意すべきである。全ての本発明の発泡剤ブレンドはギ酸メチルを含んでおり、比較例の発泡剤はギ酸メチルを含んでいなかった。
【００３８】
それぞれのアルケニル芳香族ポリマー発泡体を、２．５インチ（６．３５ｃｍ）及び３．５インチ（８．９ｃｍ）の単軸押出機を用いたタンデム押出ラインで製造し、発泡剤を第１押出機中のシングルポートを通して注入した。用いたポリマー樹脂は、１．０５ｇ／ｃｍ３の密度、及び５ｋｇの負荷下で２００℃において１．６ｇ／１０分のメルトフローレートを有する高熱汎用ポリスチレンであった。発泡剤及びポリスチレン樹脂に加えて、タルクを、発泡剤、ポリマー樹脂及び添加剤の全てを含む全発泡性組成物の２wt%以下の量で加えた。
【００３９】
【表１】
2008512509.tif 000002
【００４０】
１．wt%＝（成分の重量）／（発泡剤、ポリマー樹脂及び添加剤の全てを含む発泡性組成物の全重量）
２．Ｃｏｍｐ＝比較例；ｉｎｖ＝本発明の実施例
３．ＭＦ＝ギ酸メチル
４．押出発泡体１インチあたりのセルの数は２１０〜４２０(８２〜１６５セル／ｃｍ)の範囲であった。セルサイズ（直径で表示）は、少なくとも２４時間経時変化させ、次にｘ及びｙ軸方向に機械的に拘束をかけながら２４０°Ｆ（１１５．５℃）の油浴中で２分間ｚ軸方向に（厚さ方向に沿って）膨張させた押出シートの走査電子顕微鏡画像から測定した。これらの更に膨張させた試料における１インチあたりのセルの数は１１０〜２１０（４３．３〜８２．５／ｃｍ）であった。
５．％ゲージ変化＝１００×（経時変化後のゲージ−初期ゲージ）／初期ゲージ：初期ゲージは押出の１５分以内に測定した。
【００４１】
表１の上記の発泡体の全ては、３〜７日の経時変化にかけた後に、ゲージにおける更なる大きな変化が認められなかったので、寸法的に安定であった。表１の発泡体の全ては、本発明の実施例２を除いて、押出後の成長を示したことに注意すべきである。この一方向の変化は、発泡体が時間につれて収縮又は膨張する従来用いられている寸法安定性の定義とは異なる。本明細書で記載した組成物は、環境に優しくコスト的に有効な方法によって製造される安定な発泡構造体を与える。更に、本発明によれば、好適で望ましい特性を有する種々の発泡体を形成することができる。例えば、本発明の実施例３は、最も高い割合の開放気泡を含み、したがって、発泡体の可燃性特性は、発泡剤ブレンドの可燃性成分の速やかな消失のために開放気泡の割合が増加するにつれて減少するので、有利である。他の実施例においては、本発明の組成物２〜５は、空気の品質に対して最も低いごく僅かな影響しか与えない成分を含む。比較例２は、ポリスチレン発泡体シート又は膨張ビーズの製造において広く用いられている典型的な配合物である。同様に広く用いられているこの配合物の他の変形点は、イソペンタンをイソブタン又はｎ−ブタンで置き換えたことである。本発明の実施例６〜１４は、同様の特性を有する発泡体シート（ひいては膨張ビーズ）を、炭化水素ＶＯＣ発泡剤の使用を大きく減少させた配合物を用いてどのようにして製造することができたかを示す。更に、表１の全ての配合物における発泡剤の全モル数は、同等（加工した全材料１００ｇあたり約０．０７モル）であったことに注意すべきである。而して、異なる密度を有する発泡体を実現することは、単純に発泡剤ブレンドの有効な揮発性を反映している。ブレンド組成を変化させて、より高い揮発性を有する成分をより豊富にすることによって、より低い密度の発泡体を得ることができ、また、より多くのモル数の発泡剤ブレンドを用いることによって、密度を更に低下させることができることは、当業者には明白である。表１の本発明の組成物のそれぞれは、安定で製造及び取り扱いが容易な発泡体を与える。
【００４２】
本発明を１以上の特定の態様に関して説明したが、当業者は、本発明の精神及び範囲を逸脱することなく多くの変化をそれに対して行うことができることを認識するであろう。これらの態様及びその明らかな変更のそれぞれは、特許請求の範囲で示す発明の精神及び範囲の範囲内である。
【図面の簡単な説明】
【００４３】
【図１】図１は、本発明の一態様に従う発泡剤ブレンドを用いた発泡シートの製造において包含される操作の全体的な流れの概略フロー図である。
【図１】
2008512509.tif 000003
【手続補正書】
【提出日】平成19年5月16日(2007.5.16)
【手続補正１】
【補正対象書類名】特許請求の範囲
【補正対象項目名】全文
【補正方法】変更
【補正の内容】
【特許請求の範囲】
【請求項１】
熱可塑性アルケニル芳香族ポリマーを溶融し；
アルケニル芳香族ポリマー中に、発泡剤としてギ酸メチルの有効量を溶解し；
押出物を形成し；
アルケニル芳香族ポリマー発泡構造体を生成するように押出物を自在に膨張させる；
工程を含む方法によって製造されるアルケニル芳香族ポリマー発泡構造体。
【請求項２】
溶解させる工程は、少なくとも一種の共発泡剤をアルケニル芳香族ポリマー中に別個に溶解させる工程をさらに含む請求項１に記載のアルケニル芳香族ポリマー発泡構造体。
【請求項３】
少なくとも一種の共発泡剤が、物理的共発泡剤、化学的共発泡剤、又はこれらの組み合わせである請求項２に記載のアルケニル芳香族ポリマー発泡構造体。
【請求項４】
少なくとも一種の共発泡剤が物理的共発泡剤である請求項３に記載のアルケニル芳香族ポリマー発泡構造体。
【請求項５】
物理的共発泡剤が、無機薬剤、炭化水素、ハロゲン化炭化水素、エーテル、エステル、アセタール、アルカノール、カーボネート、アミン、ケトン、及びこれらの任意の組み合わせからなる群から選択される請求項４に記載のアルケニル芳香族ポリマー発泡構造体。
【請求項６】
物理的共発泡剤が、二酸化炭素、水、空気、窒素、アルゴン、キセノン、六フッ化硫黄、亜酸化窒素、アンモニア、四フッ化ケイ素、三フッ化窒素、三フッ化ホウ素、三塩化ホウ素、及びこれらの任意の組み合わせからなる群から選択される無機薬剤である請求項５に記載のアルケニル芳香族ポリマー発泡構造体。
【請求項７】
無機薬剤が二酸化炭素である請求項６に記載のアルケニル芳香族ポリマー発泡構造体。
【請求項８】
無機薬剤が水である請求項６に記載のアルケニル芳香族ポリマー発泡構造体。
【請求項９】
物理的共発泡剤が、エタン、プロパン、ｎ−ブタン、イソブタン、イソペンタン、１，１−ジフルオロエタン（ＨＦＣ−１５２ａ）、１，１，１，２−テトラフルオロエタン（ＨＦＣ−１３４ａ）、１，１，１，３，３−ペンタフルオロプロパン（ＨＦＣ−２４５ｆａ）、ジメチルエーテル、及びこれらの任意の組み合わせからなる群から選択される請求項５に記載のアルケニル芳香族ポリマー発泡構造体。
【請求項１０】
少なくとも一種の共発泡剤が化学的共発泡剤である請求項３に記載のアルケニル芳香族ポリマー発泡構造体。
【請求項１１】
ギ酸メチル及び共発泡剤の総量の約２０モル％〜約８０モル％のギ酸メチルを含む請求項２に記載のアルケニル芳香族ポリマー発泡構造体。
【請求項１２】
アルケニル芳香族ポリマー発泡体がポリスチレンを含む請求項１に記載のアルケニル芳香族ポリマー発泡構造体。
【請求項１３】
アルケニル芳香族ポリマー発泡体が約１〜１５ｌｂ／ｆｔ３（０．０１６〜０．２４０ｇ／ｃｍ３）の密度を有する請求項１に記載のアルケニル芳香族ポリマー発泡構造体。
【請求項１４】
押出物が約１〜約１８wt%のギ酸メチル及び共発泡剤を含む請求項２に記載のアルケニル芳香族ポリマー発泡構造体。
【請求項１５】
アルケニル芳香族ポリマー発泡構造体が１インチあたり少なくとも２０セル（1cmあたり少なくとも８セル）を含む請求項１に記載のアルケニル芳香族ポリマー発泡構造体。
【請求項１６】
方法が、押出物形成工程の前に、成核剤を熱可塑性アルケニル芳香族ポリマーと混合する工程を更に含む請求項１に記載のアルケニル芳香族ポリマー発泡構造体。
【請求項１７】
アルケニル芳香族ポリマー発泡構造体が実質的に独立気泡構造体である請求項１に記載のアルケニル芳香族ポリマー発泡構造体。
【請求項１８】
アルケニル芳香族ポリマー発泡構造体が寸法的に安定である請求項１に記載のアルケニル芳香族ポリマー発泡構造体。
【請求項１９】
熱可塑性アルケニル芳香族ポリマーを溶融し；
アルケニル芳香族ポリマー中に、発泡剤としてギ酸メチルの有効量を溶解し；
押出物を形成し；
アルケニル芳香族ポリマー発泡構造体を生成するように押出物を自在に膨張させる；
工程を含む、アルケニル芳香族ポリマー発泡構造体の製造方法。
【請求項２０】
溶解させる工程は、少なくとも一種の共発泡剤をアルケニル芳香族ポリマー中に別個に溶解させる工程をさらに含む請求項１９に記載の方法。
【請求項２１】
少なくとも一種の共発泡剤が、物理的共発泡剤、化学的共発泡剤、又はこれらの組み合わせである請求項２０に記載の方法。
【請求項２２】
少なくとも一種の共発泡剤が物理的共発泡剤である請求項２１に記載の方法。
【請求項２３】
物理的共発泡剤が、無機薬剤、炭化水素、ハロゲン化炭化水素、エーテル、エステル、アセタール、アルカノール、カーボネート、アミン、ケトン、及びこれらの任意の組み合わせからなる群から選択される請求項２２に記載の方法。
【請求項２４】
物理的共発泡剤が、二酸化炭素、水、空気、窒素、アルゴン、キセノン、六フッ化硫黄、亜酸化窒素、アンモニア、四フッ化ケイ素、三フッ化窒素、三フッ化ホウ素、三塩化ホウ素、及びこれらの任意の組み合わせからなる群から選択される無機薬剤である請求項２３に記載の方法。
【請求項２５】
無機薬剤が二酸化炭素である請求項２４に記載の方法。
【請求項２６】
無機薬剤が水である請求項２４に記載の方法。
【請求項２７】
物理的共発泡剤が、エタン、プロパン、ｎ−ブタン、イソブタン、イソペンタン、１，１−ジフルオロエタン（ＨＦＣ−１５２ａ）、１，１，１，２−テトラフルオロエタン（ＨＦＣ−１３４ａ）、１，１，１，３，３−ペンタフルオロプロパン（ＨＦＣ−２４５ｆａ）、ジメチルエーテル、及びこれらの任意の組み合わせからなる群から選択される請求項２３に記載の方法。
【請求項２８】
少なくとも一種の共発泡剤が化学的共発泡剤である請求項２１に記載の方法。
【請求項２９】
ギ酸メチル及び共発泡剤の総量の約２０モル％〜約８０モル％のギ酸メチルを含む請求項２０に記載の方法。
【請求項３０】
アルケニル芳香族ポリマー発泡体がポリスチレンを含む請求項１９に記載の方法。
【請求項３１】
アルケニル芳香族ポリマー発泡体が約１〜１５ｌｂ／ｆｔ３（０．０１６〜０．２４０ｇ／ｃｍ３）の密度を有する請求項１９に記載の方法。
【請求項３２】
押出物が約１〜約１８wt%のギ酸メチル及び共発泡剤を含む請求項２０に記載の方法。
【請求項３３】
アルケニル芳香族ポリマー発泡構造体が１インチあたり少なくとも２０セル（1cmあたり少なくとも８セル）を含む請求項１９に記載の方法。
【請求項３４】
押出物形成工程の前に、成核剤を熱可塑性アルケニル芳香族ポリマーと混合する工程を更に含む請求項１９に記載の方法。
【請求項３５】
アルケニル芳香族ポリマー発泡構造体が実質的に独立気泡構造体である請求項１９に記載の方法。
【請求項３６】
アルケニル芳香族ポリマー発泡構造体が寸法的に安定である請求項１９に記載の方法。
【請求項３７】
ギ酸メチルと少なくとも１の共発泡剤とを同時に添加する請求項２に記載のアルケニル芳香族ポリマー発泡構造体。
【請求項３８】
ギ酸メチルと少なくとも１の共発泡剤とを任意の順番で逐次的に添加する請求項２に記載のアルケニル芳香族ポリマー発泡構造体。
【請求項３９】
ギ酸メチルと共発泡剤との総量の約３３ｍｏｌ％よりも多くギ酸メチルを含む請求項２に記載のアルケニル芳香族ポリマー発泡構造体。
【請求項４０】
ギ酸メチルと少なくとも１の共発泡剤とを同時に添加する請求項２０に記載の方法。
【請求項４１】
ギ酸メチルと少なくとも１の共発泡剤とを任意の順番で逐次的に添加する請求項２０に記載の方法。
【請求項４２】
ギ酸メチルと共発泡剤との総量の約３３ｍｏｌ％よりも多くギ酸メチルを含む請求項２０に記載の方法。
【請求項４３】
熱可塑性ポリマーを溶融し；
熱可塑性ポリマー中に、発泡剤としてギ酸メチルの有効量を溶解し；
押出物を形成し；
熱可塑性ポリマー発泡構造体を生成するように押出物を自在に膨張させる；
工程を含む方法によって製造される熱可塑性ポリマー発泡構造体。
【請求項４４】
熱可塑性ポリマーは、ポリスチレン、ポリカーボネート、ポリ（メチルメタクリレート）、ポリ（フェニレンオキシド）及びこれらの混合物からなる群より選択されるアモルファスポリマーである請求項４３に記載の熱可塑性ポリマー発泡構造体。
【請求項４５】
熱可塑性ポリマーは、ポリエチレン、ポリプロピン、シンジオタクチック−ポリスチレン、ポリ（エチレンテレフタレート）及びこれらの混合物からなる群より選択される半結晶質ポリマーである請求項４３に記載の熱可塑性ポリマー発泡構造体。
【請求項４６】
熱可塑性ポリマーを溶融し；
熱可塑性ポリマー中に、発泡剤としてギ酸メチルの有効量を溶解し；
押出物を形成し；
熱可塑性ポリマー発泡構造体を生成するように押出物を自在に膨張させる；
工程を含む熱可塑性ポリマー発泡構造体を製造する方法。
【請求項４７】
熱可塑性ポリマーは、ポリスチレン、ポリカーボネート、ポリ（メチルメタクリレート）、ポリ（フェニレンオキシド）及びこれらの混合物からなる群より選択されるアモルファスポリマーである請求項４６に記載の方法。
【請求項４８】
熱可塑性ポリマーは、ポリエチレン、ポリプロピン、シンジオタクチック−ポリスチレン、ポリ（エチレンテレフタレート）及びこれらの混合物からなる群より選択される半結晶質ポリマーである請求項４６に記載の方法。
【国際調査報告】
2008512509.tif 000004
2008512509.tif 000005
2008512509.tif 000006